(57)【要約】      （修正有）【課題】風雨、風圧等にさらされても、めくれ等の不具合を低減し得る、乗物外装用装飾フィルムを提供する。【解決手段】本開示の一実施態様の乗物外装用装飾フィルムは、樹脂層１０５及び接着層１０３を含み、樹脂層１０５の引き裂き強度が、２０℃において約８．０Ｎ以上であり、接着層が、モノエチレン性不飽和モノマー及びカルボキシル基を含有する不飽和モノマーを含む材料から得られる（メタ）アクリレートポリマー、並びに架橋剤の反応生成物を含み、（メタ）アクリレートポリマーのガラス転移温度は、約−５８℃以上、約−４０℃以下であり、かつ、カルボキシル基を含有する不飽和モノマーは、モノエチレン性不飽和モノマー及びカルボキシル基を含有する不飽和モノマーの総量１００質量％当たり、約３質量％以上、約１０質量％以下含まれている。【選択図】図１
2020084106.tif 000002
【特許請求の範囲】
【請求項１】
樹脂層及び接着層を含む、乗物外装用装飾フィルムであって、
前記樹脂層の引き裂き強度が、２０℃において８．０Ｎ以上であり、
前記接着層が、モノエチレン性不飽和モノマー及びカルボキシル基を含有する不飽和モノマーを含む材料から得られる（メタ）アクリレートポリマー、並びに架橋剤の反応生成物を含み、
前記（メタ）アクリレートポリマーのガラス転移温度は、−５８℃以上、−４０℃以下であり、かつ、前記カルボキシル基を含有する不飽和モノマーは、モノエチレン性不飽和モノマー及びカルボキシル基を含有する不飽和モノマーの総量１００質量％当たり、３質量％以上、１０質量％以下含まれている、乗物外装用装飾フィルム。
【請求項２】
前記樹脂層の引き裂き強度が、−５℃において１５．０Ｎ以上である、請求項１に記載の装飾フィルム。
【請求項３】
前記樹脂層の厚さが、１００μｍ以上である、請求項１又は２に記載の装飾フィルム。
【請求項４】
前記樹脂層が、ポリウレタン樹脂、ポリオレフィン樹脂、及びポリエステル樹脂から選択される少なくとも一種を含む、請求項１〜３のいずれか一項に記載の装飾フィルム。
【請求項５】
保護層及び装飾層から選択される少なくとも一種をさらに含む、請求項１〜４のいずれか一項に記載の装飾フィルム。
【請求項６】
鉄道車両の外装に使用される、請求項１〜５のいずれか一項に記載の装飾フィルム。
【発明の詳細な説明】
【技術分野】
【０００１】
本開示は、乗物外装用の装飾フィルムに関する。
【背景技術】
【０００２】
近年、溶剤の低減、工期の短縮等の観点から、各種の乗物の装飾手段として、塗装に代えて装飾フィルムが使用されている。
【０００３】
特許文献１（特開２００１−３３４９３４号公報）には、ドアノブや窓枠等の非着色箇所を除く車両の外板全周面を、所定の色彩や模様を備えると共に、難燃機能を付与したフィルムで、模様形状に被覆してなる鉄道車両が記載されている。
【０００４】
特許文献２（特許第６１８７６３２号公報）には、少なくとも白色樹脂フィルム層及び隠蔽層を有する隠蔽性基材と、粘着剤層とを有し、白色樹脂フィルム層が、二酸化チタンを５〜３０質量％含み、厚さ２５〜１００μｍの無延伸樹脂フィルムからなる、車両内に貼り付けられる車両ステッカー用の粘着フィルムが記載されている。
【０００５】
特許文献３（特開２００７−２９７５６９号公報）には、特定のポリウレタン樹脂からなるトップコート層と、このトップコート層の表面側に設けられたキャリヤフィルムとを有する、自動車等に使用される装飾層形成フィルムが記載されている。
【先行技術文献】
【特許文献】
【０００６】
【特許文献１】特開２００１−３３４９３４号公報
【特許文献２】特許第６１８７６３２号公報
【特許文献３】特開２００７−２９７５６９号公報
【発明の概要】
【発明が解決しようとする課題】
【０００７】
乗物の外装は、雨、雪、風などに晒されるとともに、移動時にはかなりの風圧を受ける。装飾フィルムをラベルなどとして乗物の外装の一部に適用した場合でも、装飾フィルムの周囲端部は常に、風雨、風圧等の影響を受ける。装飾フィルムを乗物の外側全面に適用した場合であっても、一般に、装飾フィルムのつなぎ目部分が存在するため、そのつなぎ目部分は風雨、風圧等の影響を受けやすい。その結果、装飾フィルムのめくれ、破れ等の欠陥を生じる場合があった。
【０００８】
本開示は、風雨、風圧等にさらされても、めくれ等の不具合を低減又は防止し得る、乗物外装用装飾フィルムを提供する。
【課題を解決するための手段】
【０００９】
本開示の一実施態様によれば、樹脂層及び接着層を含む、乗物外装用装飾フィルムであって、樹脂層の引き裂き強度が、２０℃において約８．０Ｎ以上であり、接着層が、モノエチレン性不飽和モノマー及びカルボキシル基を含有する不飽和モノマーを含む材料から得られる（メタ）アクリレートポリマー、並びに架橋剤の反応生成物を含み、（メタ）アクリレートポリマーのガラス転移温度は、約−５８℃以上、約−４０℃以下であり、かつ、カルボキシル基を含有する不飽和モノマーは、モノエチレン性不飽和モノマー及びカルボキシル基を含有する不飽和モノマーの総量１００質量％当たり、約３質量％以上、約１０質量％以下含まれている、乗物外装用装飾フィルムが提供される。
【発明の効果】
【００１０】
本開示によれば、風雨、風圧等にさらされても、めくれ等の不具合を低減又は防止し得る、乗物外装用装飾フィルムを提供することができる。
【００１１】
上述の記載は、本発明の全ての実施態様及び本発明に関する全ての利点を開示したものとみなしてはならない。
【図面の簡単な説明】
【００１２】
【図１】本開示の一実施態様による乗物外装用装飾フィルムの断面図である。
【図２】本開示の別の実施態様による乗物外装用装飾フィルムの断面図である。
【発明を実施するための形態】
【００１３】
本開示の第１の実施形態における乗物外装用装飾フィルムは、樹脂層及び接着層を含んでおり、この樹脂層の引き裂き強度は、２０℃において約８．０Ｎ以上であり、接着層は、モノエチレン性不飽和モノマー及びカルボキシル基を含有する不飽和モノマーを含む材料から得られる（メタ）アクリレートポリマー、並びに架橋剤の反応生成物を含み、この（メタ）アクリレートポリマーのガラス転移温度は、約−５８℃以上、約−４０℃以下であり、カルボキシル基を含有する不飽和モノマーは、モノエチレン性不飽和モノマー及びカルボキシル基を含有する不飽和モノマーの総量１００質量％当たり、約３質量％以上、約１０質量％以下含まれている。装飾フィルムが、特定の樹脂層及び接着層を含むことから、風雨、風圧等にさらされても、めくれ等の不具合を低減することができる。これは、特定の樹脂層に基づく剛性と、特定の接着層に基づく被着体との接着力が寄与していると考えている。
【００１４】
第１の実施形態における装飾フィルムの樹脂層の引き裂き強度は、−５℃において約１５．０Ｎ以上にすることができる。このような引き裂き強度を有する樹脂層を備える装飾フィルムは、例えば、低温環境下を移動する乗物に対しても十分な風雨・風圧耐性を発揮させることができる。
【００１５】
第１の実施形態における装飾フィルムは、樹脂層の厚さが、約１００μｍ以上であってもよい。樹脂層の厚さが、この範囲であると剛性が増し、めくれ等の不具合をより改善することができる。
【００１６】
第１の実施形態における装飾フィルムは、樹脂層が、ポリウレタン樹脂、ポリオレフィン樹脂、及びポリエステル樹脂から選択される少なくとも一種を含むことができる。このような材料から形成される樹脂層は、めくれ等の不具合をより改善することができる。
【００１７】
第１の実施形態における装飾フィルムは、保護層及び装飾層から選択される少なくとも一種をさらに含むことができる。このような層を含むことで、装飾フィルムの耐候性、耐溶剤性、装飾性をより向上させることができる。
【００１８】
第１の実施形態における装飾フィルムを、鉄道車両の外装に使用することができる。本開示の装飾フィルムは、風雨、風圧等にさらされても、めくれ等の不具合を低減することができるため、高速で移動するような鉄道車両に対しても使用することができる。
【００１９】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００２０】
本開示において「フィルム」には、「シート」と呼ばれる物品も包含される。
【００２１】
本開示において「低温環境」とは、例えば、冬場の環境、飛行機が移動するような高高度の環境などを意図することができる。具体的には、例えば、約０℃以下、約−５℃以下、又は約−１０℃以下の環境を意図することができる。低温環境における温度の下限値については特に制限はないが、例えば、約−５０℃以上、約−４０℃以上、又は約−３０℃以上と規定することができる。
【００２２】
本開示において「高温環境」とは、例えば、夏場の環境などを意図することができる。具体的には、例えば、約３５℃以上、約３７℃以上、又は約４０℃以上の環境を意図することができる。高温環境における温度の上限値については特に制限はないが、例えば、約６０℃以下、約５５℃以下、又は約５０℃以下と規定することができる。
【００２３】
本開示において「高速」とは、時速約１００ｋｍ以上、時速約１５０ｋｍ以上、時速約２００ｋｍ以上、時速約２５０ｋｍ以上、又は時速約３００ｋｍ以上と規定することができる。上限値については特に制限はないが、例えば、時速約１２００ｋｍ以下、時速約１０００ｋｍ以下、時速約８００ｋｍ以下、又は時速約７００ｋｍ以下と規定することができる。この速度は、最高速度を意図することができる。
【００２４】
本開示において「透明」とは、可視光領域（波長約４００ｎｍ〜約７００ｎｍ）の平均透過率が、約８０％以上をいい、望ましくは約８５％以上、又は約９０％以上であってよい。平均透過率の上限値については特に制限はないが、例えば、約１００％未満、約９９％以下、又は約９８％以下と規定することができる。
【００２５】
本開示において「半透明」とは、可視光領域（波長約４００ｎｍ〜約７００ｎｍ）の平均透過率が、約８０％未満をいい、望ましくは約７５％以下であってよく、下地を完全に隠蔽しないことを意図する。
【００２６】
本開示において「（メタ）アクリル」とは、アクリル又はメタクリルを意味し、「（メタ）アクリレート」とは、アクリレート又はメタクリレートを意味する。
【００２７】
以下、乗物外装用装飾フィルム（単に「装飾フィルム」という場合がある。）についてさらに説明する。
【００２８】
本開示の乗物外装用装飾フィルムは、風雨、風圧等にさらされる環境下、あるいは低温環境下おいて使用することができる。
【００２９】
本開示の乗物外装用装飾フィルムは、乗物の外装を構成し得る様々な部位に適用することができる。例えば、乗物の外側の、前面、後面、側面、上面、及び底面から選択される少なくともいずれかの面に適用することができる。特に、乗物の移動中に視認者から観察可能な部位に適用することが好ましい。具体的には、鉄道、自動車においては、底面以外の全ての面に対して適用することができ、飛行機においては、全面に対して適用することができる。装飾フィルムは、各面の全ての領域に適用してもよく、或いは、ロゴ等の表示物として各面の一部に適用してもよい。
【００３０】
本開示の装飾フィルムは、優れた接着性を呈することができる。接着性は、例えば、後述する実施例において記載される接着力試験によって評価することができる。
【００３１】
接着力としては、２０℃、６５％ＲＨ（相対湿度）で２４時間の条件下では、約１０Ｎ以上、約１１Ｎ以上、又は約１２Ｎ以上と規定することができる。上限値については特に限定されないが、例えば、約３０Ｎ以下、約２８Ｎ以下、又は約２５Ｎ以下と規定することができる。
【００３２】
５℃で２４時間の条件下では、接着力を、約１５Ｎ以上、約１８Ｎ以上、又は約２０Ｎ以上と規定することができる。上限値については特に限定されないが、例えば、約４０Ｎ以下、約３８Ｎ以下、又は約３５Ｎ以下と規定することができる。
【００３３】
本開示の装飾フィルムは、高い風雨・風圧耐性を呈することができる。風雨、風圧耐性は、例えば、後述する実施例において記載される、風雨・風圧を模した高圧洗浄試験によって評価することができる。本開示の装飾フィルムは、係る試験においてフィルムの変形、剥がれ等の発生を低減又は抑制することができる。
【００３４】
本開示の装飾フィルムは、優れた耐衝撃性（耐チッピング性）を呈することができる。耐衝撃性は、例えば、後述する実施例において記載される、約−２０℃の雰囲気下の耐衝撃性試験によって評価することができる。係る性能は、例えば、走行中にトンネル内の粉塵、氷、又は乗物自身に付着した氷等によって傷ついたフィルムの張替え、或いは、長期の使用後に新たなデザインへと変更する場合に求められる装飾フィルム特有の性能であり、耐衝撃性に優れる装飾フィルムは、張替えの作業工程を簡略化することができる。
【００３５】
装飾フィルムの厚さ（但し、剥離ライナーが存在する場合には、該剥離ライナーの厚さを除く。）は、次のものに限定されないが、例えば、約１２０μｍ以上、約１５０μｍ以上、約２００μｍ以上、又は約２５０μｍ以上とすることができ、約１ｍｍ以下、又は約５００μｍ以下とすることができる。装飾フィルムの厚さを約１２０μｍ以上とすることで、必要な強靭性等の性能をフィルム付与できるとともに、装飾フィルムの厚みを約１ｍｍ以下とすることで、フィルムに柔軟性を付与し、曲面形状等の複雑な形状を有する被着体（乗物外側の部材）に対しても装飾フィルムを十分に追従させて、優れた外観を提供することができる。
【００３６】
本開示の樹脂層としては、風雨・風圧耐性等の観点から、２０℃において約８．０Ｎ以上の引き裂き強度を有することが好ましい。さらに、−５℃において約１５．０Ｎ以上の引き裂き強度を有するものであれば、常温下に限らず、低温下においても十分な引き裂き強度を有しているため、特に、低温環境下を移動する乗物に対しても十分な風雨・風圧耐性を奏する外装用の装飾フィルムを提供することができる。
【００３７】
本開示の樹脂層の２０℃雰囲気下における引き裂き強度としては、約８．０Ｎ以上、約９．０Ｎ以上、又は約１０．０Ｎ以上と規定することができる。上限値については特に限定されないが、例えば、約５０．０Ｎ以下、約４０．０Ｎ以下、又は約３０．０Ｎ以下と規定することができる。
【００３８】
本開示の樹脂層の−５℃雰囲気下における引き裂き強度としては、約１５．０Ｎ以上、約１８．０Ｎ以上、又は約２０．０Ｎ以上と規定することができる。上限値については特に限定されないが、例えば、約７０．０Ｎ以下、約６０．０Ｎ以下、又は約５０．０Ｎ以下と規定することができる。
【００３９】
本開示の樹脂層は、５℃雰囲気下における引き裂き強度を規定することもできる。係る引き裂き強度としては、約１２．０Ｎ以上、約１３．０Ｎ以上、又は約１５．０Ｎ以上と規定することができる。上限値については特に限定されないが、例えば、約６０．０Ｎ以下、約５０．０Ｎ以下、又は約４０．０Ｎ以下と規定することができる。
【００４０】
本開示の樹脂層の厚さとしては、特に限定されないが、例えば、約１００μｍ以上、約１１０μｍ以上、約１２０μｍ以上、約１５０μｍ以上、約１８０μｍ以上、又は約２００μｍ以上と規定することができる。上限値については特に限定されないが、製造コスト等の観点から、例えば、約１ｍｍ以下、約７００μｍ以下、約５００μｍ以下、又は約３００μｍ以下と規定することができる。
【００４１】
樹脂層の厚さが大きくなると、一般に、装飾フィルムの断面厚も増すため、風圧等の抵抗を受けやすく、めくれ等の不具合を生じやすいことが予想される。したがって、風圧の抵抗を回避するには、一般に、樹脂層の厚さを薄くすることが想定される。しかしながら、意外にも、樹脂層の厚さを薄くすると、めくれ等の不具合が逆に生じやすくなった。樹脂層の厚さが厚い方が、めくれ等の不具合が生じにくくなる理由としては定かではないが、樹脂層の厚さが増すと樹脂層の剛性も増加するため、装飾フィルムが風圧に耐えやすくなったものと考えられる。これは、上述の引き裂き強度の数値を増加させた方が、好ましいという結果とも相関している。
【００４２】
本開示の樹脂層の材料としては、特に限定されないが、例えば、ポリウレタン樹脂、ポリオレフィン樹脂、及びポリエステル樹脂から選択される少なくとも一種を採用することができる。中でも、ポリウレタン樹脂が好ましい。ポリウレタン樹脂層は、風雨・風圧耐性に加えて、耐衝撃性も向上させることができる。一般の装飾フィルムに使用されている塩化ビニルは、特に、低温環境下において硬くなり、引き裂かれやすいため、本開示の樹脂層には使用しないことが好ましい。
【００４３】
本開示の樹脂層は、本開示の効果を阻害しない範囲において、任意成分として、充填剤、補強材、酸化防止剤、紫外線吸収剤、光安定剤、熱安定剤、分散剤、可塑剤、フロー向上剤、界面活性剤、レベリング剤、シランカップリング剤、触媒、顔料、染料などを含むことができる。
【００４４】
本開示の接着層としては、風雨・風圧耐性等の観点から、モノエチレン性不飽和モノマー及びカルボキシル基を含有する不飽和モノマーを含む材料から得られる（メタ）アクリレートポリマー、並びに架橋剤の反応生成物を含み、（メタ）アクリレートポリマーのガラス転移温度が、約−５８℃以上、約−４０℃以下であり、かつ、カルボキシル基を含有する不飽和モノマーが、モノエチレン性不飽和モノマー及びカルボキシル基を含有する不飽和モノマーの総量１００質量％当たり、約３質量％以上、約１０質量％以下含まれている。
【００４５】
本開示の装飾フィルムは、接着層が、常温下に限らず、低温下においても十分な接着性を有しているため、特に、低温環境下を移動する乗物に対しても十分な風雨・風圧耐性を奏する外装を提供することができる。本開示の接着層は、接着性を損なうことなく被着体に強固に接着できる一方で、長期間の使用後においても、装飾フィルムの剥離時に被着体に糊残りなく剥離することができる（この性能を「再剥離性」という場合がある。）。
【００４６】
本開示の接着層は、上記の（メタ）アクリレートポリマー及び架橋剤の反応生成物を含む接着剤、好ましくは感圧接着剤から形成される。（メタ）アクリルポリマーは、モノエチレン性不飽和モノマーと、カルボキシル基を含有する不飽和モノマーとの反応生成物である。係る（メタ）アクリルポリマーは、ベンゾイルパーオキサイド、アゾビスイソブチロニトリル等の重合開始剤を用いて、溶液重合、塊状重合により製造することができ、或いは、過硫酸アンモニウム、過硫酸カリウム等の水溶性開始剤を用いて、乳化重合により製造することができる。
【００４７】
（メタ）アクリレートポリマーのガラス転移温度（Ｔｇ）は、約−４０℃以下であり、望ましくは約−４２℃以下、約−４４℃以下、約−４７℃以下、約−５２℃以下又は約−５４℃以下であってもよい。ガラス転移温度の下限値については特に制限はないが、例えば、約−５８℃以上、約−５６℃以上、又は約−５７℃以上であってもよい。（メタ）アクリレートポリマーのガラス転移温度がこの範囲であると、装飾フィルムは再剥離性能を有しながらも、風雨・風圧に伴うめくれ等の不具合を低減することができる。ガラス転移温度は、モノエチレン性不飽和モノマーの種類及びその配合量などを適宜選択して調整することができる。
【００４８】
ここで、（メタ）アクリルポリマーのガラス転移温度は、係るポリマーがｎ種類のモノマーから共重合されているとして、以下のＦＯＸの式より求めることができる:
【数１】
2020084106.tif 000003
式中、Ｔｇｉは成分ｉのホモポリマーのガラス転移温度（℃）、Ｘｉは重合の際に添加した成分ｉのモノマーの質量分率をそれぞれ示し、ｉは１〜ｎの自然数であり、
【数２】
2020084106.tif 000004
である。
【００４９】
モノエチレン性不飽和モノマーとしては、例えば、以下の化学式
ＨＲａＣ＝ＣＨＣＯＯＲｂ
［式中、Ｒａは、Ｈ、ＣＨ３又はＣ２Ｈ５であり、Ｒｂは、炭素原子数が１〜１４の直鎖又は分岐鎖状アルキル基である。］
で表される（メタ）アクリル酸エステルを挙げることができる。モノエチレン性不飽和モノマーは、単独で又は二種以上組み合わせて用いてもよい。
【００５０】
接着性、再剥離性等の観点から、Ｒｂは、炭素原子数が４〜１４の非第三級アルキル基であることが好ましい。この（メタ）アクリル酸エステルは、そのホモポリマーが、約０℃以下のＴｇ（ガラス転移点）を有することが好ましい。
【００５１】
（メタ）アクリル酸エステルとしては、例えば、（メタ）アクリル酸ブチル、２−メチルブチル（メタ）アクリレート、２−エチルヘキシル（メタ）アクリレート、（メタ）アクリル酸イソオクチル、（メタ）アクリル酸ラウリル、ｎ−デシル（メタ）アクリレート、４−メチル−２−ペンチル（メタ）アクリレート、（メタ）アクリル酸イソアミル、ｓ−ブチル（メタ）アクリレート、及び（メタ）アクリル酸イソノニルが挙げられる。中でも、接着性、再剥離性等の観点から、（メタ）アクリル酸ブチル、２−エチルヘキシル（メタ）アクリレート、（メタ）アクリル酸イソオクチルが好ましい。
【００５２】
モノエチレン性不飽和モノマーは、上記（メタ）アクリル酸エステル以外のモノマーを含んでもよい。係るモノマーとしては、例えば、（メタ）アクリル酸エチル、（メタ）アクリルアミド、アクリロニトリル、メタクリロニトリル、α−オレフィン、ビニルエーテル、アリルエーテル、スチレン、マレイン酸エステル、２−ヒドロキシエチル（メタ）アクリレート、（メタ）アクリル酸シクロヘキシル、ｔ−ブチル（メタ）アクリレート、（メタ）アクリル酸フェニル、（メタ）アクリル酸イソボルニル、２−フェノキシエチル（メタ）アクリレート、Ｎ−ビニルピロリドン、Ｎ−ビニルカプロラクタム、及び（Ｎ−エチル（メタ）アクリルアミド、Ｎ−ヒドロキシエチル（メタ）アクリルアミド、Ｎ−オクチル（メタ）アクリルアミド、Ｎ−ｔ−ブチル（メタ）アクリルアミド、Ｎ，Ｎ−ジメチル（メタ）アクリルアミド、Ｎ，Ｎ−ジエチル（メタ）アクリルアミド、及びＮ−エチル−Ｎ−ジヒドロキシエチル（メタ）アクリルアミドなどの）置換（メタ）アクリルアミドが挙げられる。中でも、接着性、再剥離性等の観点から、アクリロニトリル及びメタクリロニトリルが好ましく、アクリロニトリルがより好ましい。
【００５３】
モノエチレン性不飽和モノマーは、モノエチレン性不飽和モノマー及びカルボキシル基を含有する不飽和モノマーの総量１００質量％当たり、約９０．０質量％以上、約９１．０質量％以上、又は約９２．０質量％以上含むことができ、約９７．０質量％以下、約９６．５質量％以下、又は約９７．０質量％含むことができる。
【００５４】
カルボキシル基を含有する不飽和モノマーは、単独で又は二種以上組み合わせて用いてもよい。係る不飽和モノマーとしては、例えば、（メタ）アクリル酸、イタコン酸、マレイン酸、及びフマル酸が挙げられる。
【００５５】
カルボキシル基を含有する不飽和モノマーは、モノエチレン性不飽和モノマー及びカルボキシル基を含有する不飽和モノマーの総量１００質量％当たり、約３．０質量％以上、約３．５質量％以上、又は約４．０質量％以上含むことができ、約１０．０質量％以下、約９．０質量％以下、又は約８．０質量％以下含むことができる。カルボキシル基を含有する不飽和モノマーの含有量がこの範囲であると、装飾フィルムは再剥離性能を有しながらも、風雨・風圧に伴うめくれ等の不具合を低減することができる。
【００５６】
本開示の接着層は、（メタ）アクリルポリマーと架橋剤との反応生成物を含む架橋型の接着剤組成物、特に感圧接着剤組成物から形成することができる。
【００５７】
架橋剤は、例えば、ビスアミド系化合物及びエポキシ系化合物から選ばれる少なくとも一種を用いることができる。
【００５８】
ビスアミド系化合物としては、例えば、二塩基酸のビスアジリジン誘導体等を挙げることができ、好ましくは、以下の化学式
【化１】
2020084106.tif 000005
［式中、Ｒ１及びＲ３は、Ｈ及びＣｎＨ２ｎ＋１（ｎは１〜５の範囲の整数である）からなる群から独立して選択され、Ｒ２は、ベンゼノ（−Ｃ６Ｈ４−）、置換ベンゼノ、トリアジン、ＣｍＨ２ｍ（ｍは１〜１０の範囲の整数である）、及びそれらの組み合わせからなる群から選択される二価の基である。］で表される芳香族ビスアミドを挙げることができる。
【００５９】
上記の化学式に当てはまる特に有用なビスアミド系化合物は、米国特許第４，４１８，１２０号（Ｋｅａｌｙら）に記載のような、１，１’−イソフタロイル−ビス（２−メチルアジリジン）である。
【００６０】
エポキシ系化合物としては、脂肪族の環状ポリエポキシド、脂肪族ポリエポキシド又は芳香族ポリエポキシドなどが利用できる。
【００６１】
脂肪族の環状ポリエポキシドとしては、例えば、ビニルシクロヘキセンジオキシド、３，４−エポキシシクロヘキシルメチル−３，４−エポキシシクロヘキサンカルボキシレート、及び２，２−ビス（３，４−エポキシシクロヘキシル）プロパンなどが利用できる。
【００６２】
脂肪族ポリエポキシドとしては、例えば、１，４−ビス（２，３−エポキシプロポキシ）ブタンの他、グリセロール、ポリプロピレングリコール、１，４−ブタンジオールなどの脂肪族ポリオールのポリグリシジルエーテル、及びリノールダイマー酸のジグリシジルエステルなどが利用できる。
【００６３】
芳香族ポリエポキシドとしては、例えば、ビスフェノールＡタイプの樹脂及びその誘導体、ビスフェノールＦ樹脂及びその誘導体など、多価フェノールのポリグリシジルエーテル、及び芳香族カルボン酸のグリシジルエステル及びそれらの混合物などが利用できる。Ｎ，Ｎ−ジグリシジルアニリン、Ｎ，Ｎ−ジグリシジルトルイジン、及びｐ−Ｎ，Ｎ−ジグリシジルアミノフェニルグリシジルエーテルなどといったポリグリシジルアミン化合物及びその混合物も利用できる。
【００６４】
架橋剤は、（メタ）アクリルポリマー中のカルボキシル基１当量に対して、約０．０８当量以上又は約０．１５当量以上とすることができ、約０．６２当量以下又は約０．５０当量以下とすることができる。
【００６５】
本開示の接着層は、本開示の効果を阻害しない範囲において、任意成分として、充填剤、補強材、酸化防止剤、紫外線吸収剤、光安定剤、熱安定剤、粘着付与剤、分散剤、可塑剤、フロー向上剤、界面活性剤、レベリング剤、シランカップリング剤、触媒、顔料、染料などを含むことができる。
【００６６】
本開示の接着層の厚さとしては、次のものに限定されないが、例えば、約５μｍ以上、約１０μｍ以上、又は約２０μｍ以上とすることができ、約２００μｍ以下、約１００μｍ以下、又は約８０μｍ以下とすることができる。
【００６７】
本開示の装飾フィルムは、次のものに限定されないが、使用環境、装飾性等に応じて、例えば、装飾層、保護層、光輝層、接合層、及び剥離ライナーからなる群から選択される少なくとも一種をさらに備えることができる。
【００６８】
本開示の装飾フィルムの装飾層としては、次のものに限定されないが、塗装色、例えば、白、黄等の淡色、赤、茶、緑、青、グレー、黒などの濃色を呈するカラー層、木目、石目、幾何学模様、皮革模様などの模様、ロゴ、絵柄などを物品に付与するパターン層、表面に凹凸形状が設けられたレリーフ（浮き彫り模様）層、及びこれらの組み合わせなどが挙げられる。
【００６９】
装飾層は、次のものに限定されないが、装飾フィルムを構成する層、例えば、保護層、樹脂層、接着層等の全面又は一部に、直接又は接合層等を介して適用することができる。
【００７０】
カラー層の材料としては、次のものに限定されないが、例えば、カーボンブラック、黄鉛、黄色酸化鉄、ベンガラ、赤色酸化鉄などの無機顔料、フタロシアニンブルー、フタロシアニングリーンなどのフタロシアニン系顔料、アゾレーキ系顔料、インジゴ系顔料、ペリノン系顔料、ペリレン系顔料、キノフタロン系顔料、ジオキサジン系顔料、キナクリドンレッドなどのキナクリドン系顔料などの有機顔料などの顔料が、（メタ）アクリル樹脂、ポリウレタン樹脂などのバインダー樹脂に分散された材料を使用することができる。中でも、耐衝撃性等の観点から、ポリウレタン樹脂が好ましい。
【００７１】
カラー層は、このような材料を用い、例えば、グラビアコート、ロールコート、ダイコート、バーコート、ナイフコートなどのコーティング法により形成することができる。
【００７２】
パターン層としては、次のものに限定されないが、例えば、模様、ロゴ、絵柄などのパターンを、グラビアダイレクト印刷、グラビアオフセット印刷、インクジェット印刷、レーザー印刷、スクリーン印刷などの印刷法を用いて、保護層、樹脂層、接着層等に直接適用したものを採用してもよく、或いは、グラビアコート、ロールコート、ダイコート、バーコート、ナイフコートなどのコーティング、打ち抜き、エッチングなどにより形成された模様、ロゴ、絵柄などを有するフィルム、シートなどを使用することもできる。パターン層の材料としては、例えば、カラー層で使用した材料と同様の材料を使用することができる。
【００７３】
レリーフ層として、従来公知の方法、例えば、エンボス加工、スクラッチ加工、レーザー加工、ドライエッチング加工、又は熱プレス加工などによる凹凸形状を表面に有する熱可塑性樹脂フィルムを使用することができる。凹凸形状を有する剥離ライナー上に硬化性（メタ）アクリル樹脂などの熱硬化性又は放射線硬化性樹脂を塗布し、加熱又は放射線照射により硬化させて、剥離ライナーを取り除くことによりレリーフ層を形成することもできる。
【００７４】
レリーフ層に用いられる熱可塑性樹脂、熱硬化性樹脂及び放射線硬化性樹脂としては、特に限定されないが、例えば、フッ素系樹脂、ＰＥＴ、ＰＥＮなどのポリエステル系樹脂、（メタ）アクリル樹脂、ポリエチレン、ポリプロピレンなどのポリオレフィン系樹脂、熱可塑性エラストマー、ポリカーボネート、ポリアミド、ＡＢＳ樹脂、アクリロニトリル−スチレン樹脂、ポリスチレン、塩化ビニル、ポリウレタンなどを使用することができる。中でも、耐衝撃性等の観点から、ポリウレタンが好ましい。レリーフ層は、カラー層で使用される顔料の少なくとも１種を含んでもよい。
【００７５】
本開示の装飾層は、本開示の効果及び装飾性等を阻害しない範囲において、任意成分として、充填剤、補強材、酸化防止剤、紫外線吸収剤、光安定剤、熱安定剤、分散剤、可塑剤、フロー向上剤、界面活性剤、レベリング剤、シランカップリング剤、触媒などを含むことができる。
【００７６】
装飾層の厚さとしては、要する装飾性、隠蔽性等に応じて適宜調整すればよく、特に限定されないが、例えば、約１．０μｍ以上、約３．０μｍ以上、又は約５．０μｍ以上とすることができ、約５０μｍ以下、約４０μｍ以下、又は約３０μｍ以下とすることができる。
【００７７】
耐候性、耐溶剤性等の性能を付与するために、例えば、本開示の装飾フィルムの最表面に保護層を適用することができる。保護層は、下層に位置する装飾層が視認できるように透明又は半透明であることが好ましい。
【００７８】
本開示の装飾フィルムに適用し得る保護層の材料としては、次のものに限定されないが、例えば、ポリメチルメタクリレート（ＰＭＭＡ）及び（メタ）アクリル共重合体を含む（メタ）アクリル樹脂、ポリウレタン、エチレン−テトラフルオロエチレン共重合体（ＥＴＦＥ）、ポリフッ化ビニリデン（ＰＶＤＦ）、メチルメタクリレート−フッ化ビニリデン共重合体（ＰＭＭＡ／ＰＶＤＦ）などのフッ素樹脂、シリコーン樹脂、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレート（ＰＥＮ）などのポリエステル、エチレン／アクリル酸共重合体（ＥＡＡ）及びそのアイオノマー、エチレン−アクリル酸エチル共重合体、エチレン−酢酸ビニル共重合体などの共重合体を、単独で又は二種以上ブレンドして使用することができる。
【００７９】
中でも、耐薬品性（耐溶剤性）及び／又は耐候性の観点から、（メタ）アクリル樹脂、ポリウレタン樹脂、フッ素樹脂及びポリ塩化ビニルの使用が好ましく、耐擦傷性、及び／又は廃棄物として焼却したり埋め立てたりする際の環境負荷の観点から、（メタ）アクリル樹脂及びポリウレタン樹脂の使用がより好ましく、ポリウレタン樹脂が最も好ましい。
【００８０】
ポリウレタン樹脂は、例えば、ポリイソシアネート及びポリオールを含むポリウレタン樹脂組成物から得ることができる。
【００８１】
ポリイソシアネートとしては、例えば、イソホロンジイソシアネートのイソシアヌレート体、アダクト体又はこれらの両者を、全ポリイソシアネートに対して約０．５当量以上含有するものを使用することができる。このようなポリイソシアネートは、破断伸び率、特に、高温での破断伸び率を向上させることができる。
【００８２】
イソホロンジイソシアネートのイソシアヌレート体は、例えば、「デスモジュール（商標）Ｚ４３７０」の商品名で住友バイエルウレタン社から、又は「ＩＰＤＩ」の商品名でダイセルヒュルズ社から入手することができる。イソホロンジイソシアネートのアダクト体は、イソホロンジイソシアネートとトリメチロールプロパン、トリメチロールエタン、ペンタエリスリトール等とのアダクトであり、トリメチロールプロパンとのアダクトは、例えば「タケネート（商標）Ｄ−１４０Ｎ」として武田薬品工業社から入手することができる。
【００８３】
ポリオールとしては、例えば、重量平均分子量約１０００以下のポリエステルポリオールを全ポリオールに対して約０．４当量以上含有するものを使用することができる。このようなポリオールは、破断伸び率、特に、高温での破断伸び率を向上させることができる。ここで、「重量平均分子量」とは、ゲルパーミエーションクロマトグラフィー（ＧＰＣ）で測定された、ポリスチレン換算の重量平均分子量である。
【００８４】
好ましいポリエステルポリオールとしては、例えば、カプロラクトンジオール、ポリカーボネートジオールなどが挙げられる。これらのポリエステルポリオールは、単独で使用してもよく、二種以上を混合して使用してもよい。
【００８５】
ポリエステルポリオールの具体的としては、例えば、「ＴＯＮＥ  ０２０１」（ユニオンカーバイド社製；重量平均分子量５３０）、「プラクセル（商標）２０５」（ダイセル化学工業社製；重量平均分子量５３０）、「プラクセル（商標）２０５Ｈ」（ダイセル化学工業社製；重量平均分子量５３０）、「プラクセル（商標）２０８」（ダイセル化学工業社製；重量平均分子量８５０）、「プラクセル（商標）２１０」（ダイセル化学工業社製；重量平均分子量１０００）などのカプロラクトンジオールを挙げることができる。
【００８６】
任意に、これらのカプロラクトンジオールに代えて、或いはそれらの化合物と一緒に、例えば、「ＴＯＮＥ  ０３０１」（ユニオンカーバイド社製；重量平均分子量３００）、「ＴＯＮＥ  １３０３」（ユニオンカーバイド社製；重量平均分子量４２５）、「ＴＯＮＥ  ０３０５」（ユニオンカーバイド社製；重量平均分子量５４０）、「プラクセル（商標）３０５」（ダイセル化学工業社製；重量平均分子量５５０）、「プラクセル（商標）３０８」（ダイセル化学工業社製；重量平均分子量８５０）等のカプロラクトントリオールを使用してもよい。
【００８７】
ポリカーボネートジオールの具体例としては、例えば、「ニッポラン（商標）９８１」及び「ニッポラン（商標）９８３」（日本ポリウレタン社製；重量平均分子量１０００）、「Ｔ４６７１」、「Ｔ４６９１」及び「Ｔ５６５１」（いずれも旭化成社製；重量平均分子量１０００）などを挙げることができる。
【００８８】
ポリエステルポリオールにおいて、カプロラクトンジオール及びポリカーボネートジオールを組み合わせて使用する場合には、これらのジオールを、いろいろな量比で使用することができる。例えば、両者を約１：約９〜約９：約１の当量比で使用することできる。ここで、これらのジオールをこのような比率で混合した場合、その状態での重量平均分子量は、約１０００以下、約８５０以下、又は約７５０以下であってもよく、約５００〜約６００の範囲であることが好ましい。
【００８９】
カプロラクトンジオールを単独で使用する場合には、その重量平均分子量は、約７００以下であってもよく、約５００〜約６００の範囲であることが好ましい。
【００９０】
ポリウレタン樹脂組成物におけるポリイソシアネートとポリオールの当量比は、所望の保護性能が得られるように適宜調整すればよく、特に制限はない。例えば、ポリイソシアネートとポリオールの当量比は、ポリイソシアネート／ポリオール＝約０．７〜約２．０の範囲にすることができる。ポリイソシアネートとポリオールの当量比がこの範囲であると、破断伸び率、特に、高温での破断伸び率を向上させることができる。
【００９１】
ポリイソシアネート及びポリオールを含むポリウレタン樹脂組成物は、公知の手法を適宜使用して、ポリウレタン樹脂を調製することができる。例えば、ポリウレタン樹脂組成物に触媒を配合した状態で重合を実施することできる。係る触媒としては、常用の触媒を用いることができ、例えば、ジブチル錫ジラウレート（ＤＢＴＤＬ）触媒、ナフテン酸亜鉛、オクテン酸亜鉛、トリエチレンジアミン等が用いられる。触媒の量は、樹脂組成物１００重量％に対して約０．００５〜約０．５質量％とすることができる。ポリウレタン樹脂の形成のための重合は、通常、約６０〜約１６０℃の温度で実施することができる。
【００９２】
保護層は、単層構造であってもよく、多層構造であってもよい。多層構造の場合、例えば、保護層は、上記樹脂から形成されたフィルムの積層体であってもよく、上記樹脂の多層コーティングであってもよい。保護層はその表面の全面又は一部にエンボスパターンなどの３次元凹凸形状を有してもよい。
【００９３】
保護層は、直接又は接合層等を介して装飾層の上若しくは上方に樹脂組成物を、ナイフコート、バーコート等の公知のコーティング法を用いて形成することができる。保護層のコーティングは、装飾フィルムを被着体に適用する前又は適用した後に実施することができる。或いは、剥離ライナー上に樹脂組成物をコーティングして保護層フィルムを形成し、接合層を介して装飾層上にそのフィルムをラミネートすることもできる。装飾層が、剥離ライナー上に形成された保護層フィルムに対して接着性を有する場合は、接合層を介さずに装飾層に保護層フィルムを直接ラミネートすることもできる。保護層フィルムは、例えば、硬化性（メタ）アクリル樹脂組成物、反応性ポリウレタン組成物などの樹脂材料を、ナイフコート、バーコート、ブレードコート、ドクターコート、ロールコート、キャストコートなどによって剥離ライナーなどにコーティングし、必要に応じて光又は加熱硬化することによって、形成することができる。
【００９４】
保護層として、押出、延伸などによってあらかじめフィルム状に形成されたものを使用してもよい。このようなフィルムは接合層を介して装飾層にラミネートすることができる。或いは、装飾層が、このようなフィルムに対して接着性を有する場合は、接合層を介さずに装飾層にフィルムを直接ラミネートすることもできる。係るフィルムとして、平坦性の高いフィルムを使用することで、より表面平坦性の高い外観を構造物（乗物）に与えることができる。
【００９５】
本開示の保護層は、本開示の効果、及び用途に応じた保護性能等を阻害しない範囲において、任意成分として、充填剤、酸化防止剤、紫外線吸収剤、光安定剤、熱安定剤、ハードコート材、光沢付与剤、分散剤、可塑剤、フロー向上剤、界面活性剤、レベリング剤、シランカップリング剤、触媒、顔料、染料などを含むことができる。中でも、ベンゾトリアゾール、Ｔｉｎｕｖｉｎ（商標）４００（ＢＡＳＦ社製）などの紫外線吸収剤、Ｔｉｎｕｖｉｎ（商標）２９２（ＢＡＳＦ社製）などのヒンダードアミン光安定化剤（ＨＡＬＳ）などを用いることによって、下層に位置する装飾層などに含まれる着色材（特に紫外線などの光に対する感受性が比較的高い有機系の染料又は顔料）の、変色、退色、劣化などを有効に防止することができる。ハードコート材は、保護層中に含まれていてもよく、保護層上に別途コーティングしてハードコート層として適用されていてもよい。
【００９６】
保護層の厚さは、要する保護性能等に応じて適宜調整すればよく、特に限定されないが、約１．０μｍ以上、約３．０μｍ以上、又は約５．０μｍ以上とすることができ、約５０μｍ以下、約４０μｍ以下、又は約３０μｍ以下とすることができる。
【００９７】
光輝層は、次のものに限定されないが、装飾フィルムを構成する層、例えば、装飾層を備える保護層の装飾層の上又は樹脂層の上の全面若しくは一部に、真空蒸着、スパッタ、イオンプレーティング、めっきなどによって形成された、アルミニウム、ニッケル、金、銀、銅、白金、クロム、鉄、スズ、インジウム、チタニウム、鉛、亜鉛、ゲルマニウムなどから選択される金属、又はこれらの合金若しくは化合物を含む層であってよい。光輝層の厚さについては、要する装飾性及び輝度等に応じて適宜選択することができる。
【００９８】
装飾フィルムを構成する各層を接合するために接合層（「プライマー層」などと呼ばれる場合もある。）を用いてもよい。接合層として、例えば、一般に使用される（メタ）アクリル系、ポリオレフィン系、ポリウレタン系、ポリエステル系、ゴム系などの、溶剤型、エマルジョン型、感圧型、感熱型、熱硬化型又は紫外線硬化型の接着剤を使用することができる。接合層は、公知のコーティング法などによって適用することができる。
【００９９】
本開示の接合層は、本開示の効果、装飾性等を阻害しない範囲において、任意成分として、充填剤、補強材、酸化防止剤、紫外線吸収剤、光安定剤、熱安定剤、粘着付与剤、分散剤、可塑剤、フロー向上剤、界面活性剤、レベリング剤、シランカップリング剤、触媒、顔料、染料などを含むことができる。
【０１００】
接合層の厚さは、例えば、約０．０５μｍ以上、約０．５μｍ以上、又は約５μｍ以上とすることができ、約１００μｍ以下、約５０μｍ以下、又は約２０μｍ以下とすることができる。
【０１０１】
接着層を保護するために、任意の好適な剥離ライナーを使用することができる。代表的な剥離ライナーとして、紙（例えば、クラフト紙）、ポリマー材料（例えば、ポリエチレン又はポリプロピレンなどのポリオレフィン、エチレンビニルアセテート、ポリウレタン、ポリエチレンテレフタレートなどのポリエステルなど）などから調製されるものが挙げられる。剥離ライナーは、必要に応じてシリコーン含有材料又はフルオロカーボン含有材料などの剥離剤の層が適用されていてもよい。
【０１０２】
剥離ライナーの厚さは、例えば、約５μｍ以上、約１５μｍ以上又は約２５μｍ以上とすることができ、約３００μｍ以下、約２００μｍ以下又は約１５０μｍ以下とすることができる。
【０１０３】
本開示の装飾フィルムは、乗物の外装用として使用することができる。乗物としては特に限定されないが、例えば、自動車、鉄道（リニアモーターカーを含む。）などの車両、船舶、航空機等を挙げることができる。中でも、高速で移動する、特に、高速かつ低温環境下で移動する、高速車両（例えば、新幹線、リニアモーターカー等の高速鉄道車両）、航空機の外装用として、本開示の装飾フィルムを使用することが好ましい。特に、ポリウレタン樹脂層を備える装飾フィルムは、耐衝撃性（耐チッピング性）にも優れることから、走行中の砂又は小石等の影響を受けやすい高速車両（例えば、新幹線、リニアモーターカー等の高速鉄道車両）の外装用として使用することが好ましい。
【０１０４】
本開示の装飾フィルムは、例えば、装飾フィルムの接着層を介して、必要に応じてヘラ等を使用して、被着体（乗物の外周部材）に貼り合わせることができる。被着体の材質としては、特に制限はなく、例えば、鉄、アルミニウム、ステンレス等の金属若しくは金属合金、強化繊維等を含み得る樹脂材料などを挙げることができる。被着体の表面には、表面処理、塗装等が施されてもよい。
【０１０５】
本開示の装飾フィルムは、例えば、表面を剥離処理したＰＥＴフィルムなどの剥離ライナーの上、又は装飾フィルムを構成する、例えば、樹脂層の上に、装飾層又は接着層などをコーティング法等を用いて各々形成しておき、必要に応じて接合層を介して、これらを積層することにより製造することができる。或いは、一枚の剥離ライナーの上に、コーティング工程、並びに必要に応じて乾燥及び／又は硬化工程を繰り返して、各層を順次積層することもできる。各層の材料を多層押し出しして装飾フィルムを形成することもできる。
【０１０６】
本開示の装飾フィルムの製造方法の一例について、図１、２を参照しながら例示的に説明するが、装飾フィルムの製造方法はこれらに限られない。
【０１０７】
図１の構成の装飾フィルムは、例えば、剥離ライナー１０１上に、ナイフコーターなどを用いて接着層１０３を適用し、必要に応じて乾燥及び／又は硬化工程を更に適用して積層体Ａを形成する。係る積層体Ａの接着層を、樹脂層１０５に適用して装飾フィルム１００を形成することができる。
【０１０８】
図２の構成の装飾フィルムは、例えば、樹脂層２０５上に、グラビアインク及びグラビアコート法などを用いて装飾層２０７を適用し、必要に応じて乾燥及び／又は硬化工程を更に適用し、次いで、装飾層２０７上に、ナイフコーターなどを用いて保護層２０９を適用し、必要に応じて乾燥及び／又は硬化工程を更に適用して積層体Ｂを形成する。上述と同様に積層体Ａを作製し、接着層２０３を、積層体Ｂの樹脂層２０５に適用して装飾フィルム２００を形成することができる。
【実施例】
【０１０９】
以下の実施例において、本開示の具体的な実施態様を例示するが、本発明はこれらに限定されるものではない。部及びパーセントは全て、特に明記しない限り質量による。
【０１１０】
本実施例で使用した商品などを以下の表１に示す。
【０１１１】
【表１】
2020084106.tif 000006
【０１１２】
表１に示す材料を表２に示す配合割合で混合し、保護層、装飾層及び接着層（感圧接着層）を作製するためのコーティング液を各々作製した。ここで、接着層用コーティング液に関しては、各モノマーを表２の割合で混合し、さらに重合開始剤であるＶ６５を０．２質量部添加し、５０℃で２４時間加熱してアクリレートポリマーを調製し、それをコーティング液とした。表２における数値は全て質量部を意味する。
【０１１３】
【表２】
2020084106.tif 000007
【０１１４】
〈実施例１〉
樹脂層である約１５０μｍ厚のウレタンフィルム上に、装飾層用コーティング液Ｃ−１をナイフコーターでコーティングした後、８０℃で１０分間加熱して乾燥させ、厚さ約２５μｍの装飾層を備える積層体Ａを形成した。次いで、ウレタンフィルムの装飾層上に、保護層用コーティング液Ｐ−１をナイフコーターでコーティングした後、８０℃で３分間加熱して乾燥させ、厚さ約２５μｍの保護層を形成し、係る保護層上に剥離ライナー１を適用し、室温で３日間保持して積層体Ｂを形成した。
【０１１５】
剥離ライナー２上に、接着層用コーティング液Ａｄ−１をナイフコーターでコーティングした後、９５℃で５分間加熱して乾燥させ、厚さ約３０μｍの接着層を備える積層体Ｃを形成した。積層体Ｃの接着層を、積層体Ｂのウレタンフィルムの表面に貼り付けて装飾フィルムを形成した。
【０１１６】
〈実施例２〉
実施例１と同様に積層体Ｃを調製し、係る積層体Ｃの接着層を、約１５０μｍ厚のウレタンフィルムの表面に貼り付けて実施例２の装飾フィルムを形成した。
【０１１７】
〈実施例３〉
約１００μｍ厚のウレタンフィルムを使用したこと以外は、実施例２と同様にして実施例３の装飾フィルムを形成した。
【０１１８】
〈実施例４〉
約１８８μｍ厚のＰＥＴフィルムを使用したこと以外は、実施例２と同様にして実施例４の装飾フィルムを形成した。
【０１１９】
〈実施例５〉
接着層用コーティング液をＡｄ−１からＡｄ−３に変更したこと以外は、実施例２と同様にして実施例５の装飾フィルムを形成した。
【０１２０】
〈実施例６〉
接着層用コーティング液をＡｄ−１からＡｄ−４に変更したこと以外は、実施例２と同様にして実施例６の装飾フィルムを形成した。
【０１２１】
〈比較例１〉
約５０μｍ厚のウレタンフィルムを使用したこと以外は、実施例２と同様にして比較例１の装飾フィルムを形成した。
【０１２２】
〈比較例２〉
接着層用コーティング液をＡｄ−１からＡｄ−２に変更したこと以外は、実施例２と同様にして比較例２の装飾フィルムを形成した。
【０１２３】
〈比較例３〉
接着層用コーティング液をＡｄ−１からＡｄ−２に変更したこと、及び約５０μｍ厚のウレタンフィルムを使用したこと以外は、実施例２と同様にして比較例３の装飾フィルムを形成した。
【０１２４】
〈比較例４〉
比較例４の装飾フィルムとして、３Ｍ（商標）スコッチカル（商標）フィルムを使用した。ここで、該フィルムは、約５５μｍ厚の塩化ビニル（ＰＶＣ）フィルムと、約３０μｍ厚の接着層を備えており、この接着層は、接着層用コーティング液Ａｄ−１を用いて調製されたものである。
【０１２５】
〈比較例５〉
接着層用コーティング液をＡｄ−１からＡｄ−５に変更したこと以外は、実施例２と同様にして比較例５の装飾フィルムを形成した。
【０１２６】
<物性評価試験>
樹脂層及び装飾フィルムの特性を、以下の方法を用いて評価した。
【０１２７】
（引き裂き強度試験）
ＪＩＳ  Ｋ−７１２８−３に準拠し、２０℃、５℃及び−５℃の３つの温度雰囲気下において、樹脂層であるウレタンフィルム、ＰＥＴフィルム及び塩化ビニルフィルムの引き裂き強度を測定した。その結果を表３に示す。
【０１２８】
（接着力試験）
存在する場合は、剥離ライナー１を除去し、被覆フィルム（３Ｍ社製ＰＶＣオーバーラミネートフィルム、品番：ＩＪ４１１６Ｎ）で装飾フィルムをラミネートした後、約１インチ×約６インチのサイズにカットし、接着層を介して約１インチ×約３インチの塗装アルミニウム板に装飾フィルムを貼り付けて試験片を調製した。得られた試験片を、約２０℃、約６５％ＲＨ又は約５℃の環境下で約２４時間放置した後、試験片を引張試験機（株式会社オリエンテック製：ＲＴＣ−１２１０Ａ）に取り付け、約３００ｍｍ／分の速度でアルミニウム板に対して１８０度の角度で試験片を引っ張って接着力を測定した。その結果を表３に示す。
【０１２９】
（高圧洗浄試験：風雨・風圧耐性）
存在する場合は、剥離ライナー１を除去した後、装飾フィルムを約１５ｍｍ×約１００ｍｍの大きさにカットし、接着層を介して塗装アルミニウム板に装飾フィルムを貼り付けて試験片を調製した。係る試験片を金属板に固定し、高圧洗浄機（ケルヒャー社製、ＨＤＳ  ８／１５Ｃ）を用い、貼り付けた試験片のエッジに対して６０秒間放水した。ここで、高圧洗浄機の放水条件は、以下のとおりである。試験片に対し、装飾フィルムの変形がなく、めくれ及び剥がれが観測されなかったものを「優」、装飾フィルムの変形はないが、めくれ及び剥がれのいずれかが僅かに観測されたものを「可」、装飾フィルムの変形、めくれ及び剥がれのいずれかが明らかに観測されたものを「不可」と評価した。その結果を表３に示す。
放水条件
水圧：約８．０±約２ＭＰａ
放水量：約７±約１Ｌ／分
試験片に対する放水角度：約２０度
ノズル及び試験片間の距離：約１００ｍｍ
水温：約５〜約１５℃
【０１３０】
（耐衝撃性試験）
存在する場合は、剥離ライナー１を除去した後、装飾フィルムを約７０ｍｍ×約７０ｍｍの大きさにカットし、接着層を介してアルミニウム板に装飾フィルムを貼り付けて試験片を調製した。試験片を約−５℃の環境で、スガ試験機株式会社製の飛石試験機（ＪＡ−４００）を用い、下記の条件：
砕石：６号砕石（玄武岩）
砕石重量：５００ｇ
空気圧：４ｋｇ／ｃｍ２
で耐衝撃性試験を行った。試験終了後、試験片から装飾フィルムを剥がした際に、装飾フィルムが破れることなく剥離できたものを「優」、装飾フィルムの一部は破れたが剥離できたものを「可」、装飾フィルムが破れてしまい剥離できなかったものを「不可」と評価した。この結果を表３に示す。
【０１３１】
【表３】
2020084106.tif 000008
【０１３２】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることは当業者には明らかである。
【符号の説明】
【０１３３】
１００、２００    乗物外装用装飾フィルム
１０１、２０１    剥離ライナー
１０３、２０３    接着層
１０５、２０５    樹脂層
２０７    装飾層
２０９    保護層
【図１】
2020084106.tif 000009
【図２】
2020084106.tif 000010